(57)【要約】  高い透明性を損なうことなく、高温高湿下で長期間使用した場合にあっても太陽電池素子の劣化が少なく、高い発電性能を維持することを可能とする封止材シート、並びにそれを用いた封止材シートを提供する。層Ａ及び層Ｂを有する封止材シートであって、前記層Ａは、エチレン−酢酸ビニル共重合体を主成分とする層であり、前記層Ｂは、エチレン−酢酸ビニル共重合体以外の熱可塑性樹脂を主成分として、さらに受酸剤を含有する層であることを特徴とする、封止材シートである。
2014050750.tif 000002
【特許請求の範囲】
【請求項１】
層Ａ及び層Ｂを有する封止材シートであって、
前記層Ａは、エチレン−酢酸ビニル共重合体を主成分とする層であり、
前記層Ｂは、エチレン−酢酸ビニル共重合体以外の熱可塑性樹脂を主成分として、さらに受酸剤を含有する層であることを特徴とする、封止材シート。
【請求項２】
前記層Ｂの主成分である熱可塑性樹脂が、ポリオレフィン系樹脂であることを特徴とする、請求項１に記載の封止材シート。
【請求項３】
前記受酸剤が、周期表第（ＩＩ）族金属の酸化物、水酸化物、炭酸塩、カルボン酸塩、ホウ酸塩、ケイ酸塩、及び亜リン酸塩からなる群より選ばれる少なくとも１種である請求項１又は２に記載の封止材シート。
【請求項４】
前記層Ｂの主成分である熱可塑性樹脂を１００質量部とした際に、層Ｂ中の受酸剤が０．５質量部以下であることを特徴とする請求項１〜３のいずれかに記載の封止材シート。
【請求項５】
前記層Ａの主成分であるエチレン−酢酸ビニル共重合体の酢酸ビニル含有率が、エチレン−酢酸ビニル共重合体を１００質量％として、１５〜４０質量％であることを特徴とする請求項１〜４のいずれかに記載の封止材シート。
【請求項６】
前記層Ａの厚みが０．１ｍｍ以上１．０ｍｍ以下であり、層Ｂの厚みが０．０１ｍｍ以上１．０ｍｍ以下であることを特徴とする請求項１〜５のいずれかに記載の封止材シート。
【請求項７】
前記層Ｂの主成分である熱可塑性樹脂の融点が、前記層Ａの主成分であるエチレン−酢酸ビニル共重合体の融点よりも高いことを特徴とする請求項１〜６のいずれかに記載の封止材シート。
【請求項８】
請求項１〜７のいずれかに記載の封止材シートを用いて得られる太陽電池モジュール。
【発明の詳細な説明】
【技術分野】
【０００１】
本発明は封止材シートに関するものである。
【背景技術】
【０００２】
太陽電池モジュールは、単結晶シリコンや多結晶シリコンなどの半導体ウェハーからなる太陽電池素子の両面に封止材シートを積層し、該封止材シートの上下面にガラスやバックシートなどの保護部材を重ね合わせ、積層一体化されたものが用いられている。【０００３】
太陽電池モジュールは高温、高湿度、紫外線、雨風にさらされる屋外の過酷な環境下で長期間にわたって使用されるため、封止材には、水分、紫外線などで変質しないという耐候性や耐熱性、保護部材や太陽電池素子に対する接着力、外部の衝撃から太陽電池素子を保護する柔軟性などが要求される。また電気絶縁抵抗性や太陽電池素子に光を十分に到達させる透明性も要求される。【０００４】
低コストで上記要求特性を満足する樹脂として、エチレン−酢酸ビニル共重合体が主に使用される。しかし、エチレン−酢酸ビニル共重合体は、モジュール内部に侵入した水分による加水分解や、紫外線により分解を起こして酢酸などの酸を副生し、この酸が太陽電池素子の劣化や電極の腐食の原因となり、モジュール発電性能を低下させる。【０００５】
特許文献１では、エチレン−酢酸ビニル共重合体に平均粒径５μｍ以下の受酸剤粒子を分散し、封止材中の遊離状態の酸成分を低減することが提案されている。  
【先行技術文献】
【特許文献】
【０００６】
【特許文献１】特開２００５-０２９５８８号公報
【発明の概要】
【発明が解決しようとする課題】
【０００７】
しかしながら特許文献１に記載の封止材では、酸の発生源であるエチレン−酢酸ビニル共重合体層と太陽電池素子、電極が接触していることから、太陽電池素子の劣化、電極腐食を防止するには不十分であるという問題があった。【０００８】
上記のような従来技術の問題点に鑑み、本発明では高い透明性を損なうことなく、高温高湿下で長期間使用した場合にあっても太陽電池素子の劣化が少なく、高い発電性能を維持することを可能とする封止材シート、並びにそれを用いて得られる太陽電池モジュールを提供することを目的とする。
【課題を解決するための手段】
【０００９】
本発明者らは、上記目的を達成するため鋭意検討を行い、以下の構成を採ることにより、上記課題を解決できることを見出した。【００１０】
すなわち本発明に係る封止材シートは以下である。【００１１】
層Ａ及び層Ｂを有する封止材シートであって、
前記層Ａは、エチレン−酢酸ビニル共重合体を主成分とする層であり、
前記層Ｂは、エチレン−酢酸ビニル共重合体以外の熱可塑性樹脂を主成分として、さらに受酸剤を含有する層であることを特徴とする、封止材シート。
【発明の効果】
【００１２】
本発明によれば、高い透明性を損なうことなく、高温高湿下で長期間使用した場合にあっても太陽電池素子の劣化が少なく、高い発電性能を維持することを可能とする封止材シート、並びにそれを用いた太陽電池モジュールを提供することを目的とする。
【図面の簡単な説明】
【００１３】
【図１】本発明の封止材シートの断面の模式図である。
【図２】本発明の封止材シートを使用した太陽電池モジュールの断面の模式図である。
【発明を実施するための形態】
【００１４】
本発明に係る封止材シートは、層Ａ及び層Ｂを有する封止材シートであって、前記層Ａは、エチレン−酢酸ビニル共重合体を主成分とする層であり、前記層Ｂは、エチレン−酢酸ビニル共重合体以外の熱可塑性樹脂を主成分として、さらに受酸剤を含有する層であることを特徴とする。
【００１５】
以下に本発明の封止材シート、および太陽電池モジュールについて説明する。
【００１６】
<封止材シート>
層Ａは、エチレン−酢酸ビニル共重合体を主成分とする層である。ここでエチレン−酢酸ビニル共重合体を主成分とする層とは、層中の全成分１００質量％において、エチレン−酢酸ビニル共重合体を５０質量％以上１００質量％以下含むことを意味する。層Ａは、エチレン−酢酸ビニル共重合体を主成分とすることが重要であり、層Ａがこの条件を満たさない場合には、そのような封止材シートを太陽電池モジュールに組み込んだ場合に外部の衝撃から太陽電池を保護する柔軟性が損なわれるなどの問題がある。層Ａ中のエチレン−酢酸ビニル共重合体の含有量は、好ましくは７０質量％以上９９．５質量％以下であり、さらに好ましくは９０質量％以上９９質量％以下である。
【００１７】
前記層Ａの主成分であるエチレン−酢酸ビニル共重合体の酢酸ビニル含有率は、エチレン−酢酸ビニル共重合体を１００質量％とした際に、１５〜４０質量％であることが好ましい。層Ａの主成分であるエチレン−酢酸ビニル共重合体の酢酸ビニル含有率が１５質量％を下回ると、太陽電池モジュールの透明性が低下し、太陽電池モジュールの発電性能が低下する場合があり、また４０質量％を上回ると、太陽電池モジュール作成工程においてハンドリング性が低下する場合がある。層Ａの主成分であるエチレン−酢酸ビニル共重合体の酢酸ビニル含有率は、２０質量％以上３５質量％以下であることがより好ましく、２５質量％以上３３質量％以下であることが特に好ましい。
【００１８】
また前記層Ａの厚みは０．１ｍｍ以上１．０ｍｍ以下が好ましい。層Ａの厚みが０．１ｍｍを下回ると、太陽電池モジュール作成工程において、ラミネート時に太陽電池素子が破損することがあり、層Ａの厚みが１．０ｍｍを上回る場合には、コストアップの要因となることがある。層Ａの厚みは、０．１ｍｍ以上０．７ｍｍ以下であることがより好ましく、０．３ｍｍ以上０．５ｍｍ以下であることが特に好ましい。
【００１９】
また前記層Ａには有機過酸化物が含有されていることが好ましい。層Ａが有機過酸化物を含有する場合、太陽電池モジュール作成工程において、封止材シートを加熱することで、層Ａ中のエチレン−酢酸ビニル共重合体を架橋させることができ、耐熱性や耐候性などを発現させることが出来る。
【００２０】
層Ａに含有させるのに好適な有機過酸化物としては、特に限定されないが、封止材シートを製造する時の温度、太陽電池モジュールを作成するときの加熱、貼り合わせ温度、貯蔵安定性などを考慮して選択される。特に、半減期１０時間の分解温度が７０℃以上の有機過酸化物が好ましい。このような有機過酸化物の例としては、ジクミルパーオキサイド、２，５−ジメチルヘキサン−２，５−ジハイドロパーオキサイド、２，５−ジメチル−２，５−ビス（ｔ−ブチルパーオキシ）ヘキサン、２，５−ジメチル−２，５−ビス（ｔ−ブチルパーオキシ）ヘキサン−３−ジ−ｔ−ブチルパーオキサイド、ジ−ｔ−ブチルパーオキサイド、ｔ−ブチルクミルパーオキサイド、２，５−ジメチル−２，５−ジ（ｔ−ブチルパーオキシ）ヘキサン、α，α’−ビス（ｔ−ブチルパーオキシイソプロピル）ベンゼン、ｎ−ブチル−４，４−ビス（ｔ−ブチルパーオキシ）バレレート、２，２−ビス（ｔ−ブチルパーオキシ）ブタン、１，１−ビス（ｔ−ブチルパーオキシ）シクロヘキサン、１，１−ビス（ｔ−ブチルパーオキシ）−３，３，５−トリメチルシクロヘキサン、ｔ−ブチルパーオキシベンゾエート、ベンゾイルパーオキサイド、ｔ−ブチルパーオキシアセテート、メチルエチルケトンパーオキサイド、２，５−ジメチル−２，５−ビス（ｔ−ブチルパーオキシ）−３，３，５−トリメチルシクロヘキサン、１，１−ビス（ｔ−ブチルパーオキシ）シクロヘキサン、メチルエチルケトンパーオキサイド、２，５−ジメチルヘキシル−２，５−ビスパーオキシベンゾエート、ｔ−ブチルハイドロパーオキサイド、ｐ−メンタンハイドロパーオキサイド、ｐ−クロロベンゾイルパーオキサイド、ヒドロキシヘプチルパーオキサイド、クロロヘキサノンパーオキサイド、オクタノイルパーオキサイド、デカノイルパーオキサイド、ラウロイルパーオキサイド、クミルパーオキシオクトエート、コハク酸パーオキサイド、ｔ−ブチルパーオキシマレイン酸、アセチルパーオキサイド、ｔ−ブチルパーオキシ（２−エチルヘキサノエート）、ｍ−トルオイルパーオキサイド、ｔ−ブチルパーオキシイソブチレーオ、２，４−ジクロロベンゾイルパーオキサイド、ｔ−ブチルパーオキシイソプロピルカーボネート、ｔ−ブチルパーオキシ−２−エチルヘキシルカーボネート、２  ，５−ジメチル−２  ，５−ビス（  ベンゾイルパーオキシ）ヘキサン、ｔ−ブチルパーオキシイソノナノエート、ｔ−ブチルパーオキシベンゾエート、１，１−ビス（ｔ−アミルパーオキシ）シクロヘキサン、エチル−３，３−ジ（ｔ−ブチルパーオキシ）ブチレートなどを挙げることができる。これらの有機過酸化物は二種以上組み合わせて含有しても良い。
【００２１】
これらの有機過酸化物の層Ａ中の含有量は、層Ａ中のエチレン−酢酸ビニル共重合体１００質量部に対して０．１〜５質量部であることが好ましく、より好ましくは０．１〜３質量部、特に好ましくは０．１〜２質量部である。層Ａ中の有機過酸化物の含有量が、エチレン−酢酸ビニル共重合体１００質量部に対して０．１質量部を下回ると、エチレン−酢酸ビニル共重合体を架橋させることができない場合があり、５質量部を超えて含有してもその含有効果が低いことに加え、未分解の有機過酸化物が層Ａ中に残存し、経年劣化の原因となる可能性がある。
【００２２】
また前記層Ａは、更に架橋助剤を含むことが好ましい。ここで架橋助剤とは、分子内に複数個の不飽和結合を有する多官能性モノマーを意味する。分子内に複数個の不飽和結合を有する多官能性モノマーは、有機過酸化物の分解によって発生した活性ラジカル化合物と反応し、エチレン−酢酸ビニル共重合体を均一に、効率よく架橋させることができる。これらの架橋助剤の例としては、トリアリルイソシアヌレート、トリアリルシアヌレート、トリメチロールプロパントリ（メタ）アクリレート、ペンタエリスリトールトリ（メタ）アクリレート、トリス［（メタ）アクリロイキシエチル］イソシアヌレート、ジメチロールプロパンテトラ（メタ）アクリレート、ペンタエリスリトールテトラ（メタ）アクリレート、ペンタエリスリトールエトキシテトラ（メタ）アクリレート、ジペンタエリストールペンタ（メタ）アクリレート、ジペンタエリストールヘキサ（メタ）アクリレート、ジビニルベンゼンなどが挙げられる。これらの架橋助剤は、それぞれ単独で用いても良いし、２種類以上を併用しても良い。
【００２３】
また前記層Ａには、更に紫外線吸収剤を含むことがより好ましい。紫外線吸収剤は、照射光中の有害な紫外線を吸収して、分子内で無害な熱エネルギーへと変換し、高分子中の光劣化開始の活性種が励起されるのを防止するものである。紫外線吸収剤としては、既知のものを用いることができる。例えば、ベンゾフェノン系、ベンゾトリアゾール系、トリアジン系、サリチル酸系、シアノアクリレート系などを使用することができる。これらの１種を用いてもよいし、２種以上を組み合わせ使用してもよい。
【００２４】
これらの紫外線吸収剤の中でもベンゾフェノン系の紫外線吸収剤が、紫外線吸収効果と、紫外線吸収剤そのものの着色の観点から最も好ましい。
【００２５】
層Ａ中の紫外線吸収剤の含有量は、層Ａ中のエチレン−酢酸ビニル共重合体１００質量部に対して０．１〜３質量部が好ましく、より好ましくは０．１〜２．０質量部である。層Ａ中の紫外線吸収剤の含有量が０．１質量部を下回ると、含有効果が低いため好ましくなく、３質量部を超えると、着色する傾向があるため好ましくない。
【００２６】
また前記層Ａには、光安定剤を含むことが好ましい。光安定剤は、ポリマーに対して有害なラジカル種を捕捉し、新たなラジカルを発生しないようにするものである。光安定剤としては、ヒンダードアミン系光安定剤が好ましく用いられる。
【００２７】
ヒンダードアミン系光安定剤としては、デカン二酸ビス（２，２，６，６−テトラメチル−１（オクチルオキシ）−４−ピペリジニル）エステル、１，１−ジメチルエチルヒドロパーオキサイド及びオクタンの反応生成物７０質量％とポリプロピレン３０質量％からなるもの、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート及びメチル−１，２，２，６，６−ペンタメチル−４−ピペリジルセバケート混合物などが挙げられる。上述したヒンダードアミン系光安定剤は、一種単独で用いられてもよく、二種以上を混合して用いてもよい。
【００２８】
これらの中でも、ヒンダードアミン系光安定剤としては、ビス（１，２，２，６，６−ペンタメチル−４−ピペリジル）セバケート及びメチル−１，２，２，６，６−ペンタメチル−４−ピペリジルセバケートの混合物、並びにメチル−４−ピペリジルセバケート、ビス（２，２，６，６−テトラメチル−４−ピペリジル）セバケートを用いるのが好ましい。また、ヒンダードアミン系光安定剤は、融点が、６０℃以上のものを用いるのが好ましい。
【００２９】
層Ａ中のヒンダードアミン系光安定剤の含有量は、層Ａ中のエチレン−酢酸ビニル共重合体１００質量部に対して、０．１〜３．０質量部であることが好ましく、より好ましくは０．１〜２．０質量部である。層Ａ中のヒンダードアミン系光安定剤の含有量が０．１質量部未満では、安定化効果が不十分であり、３．０質量部を超えて含有しても、着色やコストアップの要因となるだけである。
【００３０】
その他、層Ａには、本発明の効果を阻害しない範囲内で、既知の添加剤として、酸化防止剤、難燃剤、難燃助剤、可塑剤、滑剤などを必要に応じて含有しても良い。
【００３１】
層Ｂは、エチレン−酢酸ビニル共重合体以外の熱可塑性樹脂を主成分として、さらに受酸剤を含有する層である。
【００３２】
ここで、エチレン−酢酸ビニル共重合体以外の熱可塑性樹脂を主成分とするとは、層中の全成分１００質量％において、エチレン−酢酸ビニル共重合体以外の熱可塑性樹脂を５０質量％以上１００質量％以下含むことを意味する。層Ｂは、エチレン−酢酸ビニル共重合体以外の熱可塑性樹脂を主成分とすることが重要であり、層Ｂにエチレン−酢酸ビニル共重合体を使用すると、そのような封止材シートを太陽電池モジュールに組み込んだ場合は、該層Ｂが太陽電池素子、電極と接触することから、太陽電池素子の劣化、電極腐食を防止することが出来ないなどの問題がある。層Ｂ中のエチレン−酢酸ビニル共重合体以外の熱可塑性樹脂の含有量は、好ましくは７０質量％以上９９．５質量％以下であり、さらに好ましくは９０質量％以上９９．５質量％以下である。
【００３３】
前記層Ｂの主成分であるエチレン−酢酸ビニル共重合体以外の熱可塑性樹脂としては、ポリエステル、ポリスチレン、アクリロニトリル−スチレン共重合体、アクリロニトリル−ブタジエン−スチレン共重合体などのスチレン系樹脂、ポリエチレン、ポリプロピレンなどのポリオレフィン系樹脂、ポリカーボネート、ポリアミド、ポリエーテル、ポリウレタン、ポリフェニレンスルフィド、ポリエステルアミド、ポリエーテルエステル、ポリ塩化ビニル、ポリメタクリル酸エステル、変性ポリフェニレンエーテル、ポリアリレート、ポリサルホン、ポリエーテルイミド、ポリアミドイミド、ポリイミドおよびこれらを主たる成分とする共重合体をあげることができる。また前記熱可塑性樹脂は１種単独または２種以上を組み合わせて使用することが出来る。
【００３４】
層Ｂの主成分であるエチレン−酢酸ビニル共重合体以外の熱可塑性樹脂としては、ラミネート工程における太陽電池素子の損傷低減や、透明性、生産性向上の観点から、ポリオレフィン系樹脂であることが好ましく、ポリエチレンであることが特に好ましい。なかでも、密度が０．９００ｇ／ｃｍ３以下、好ましくは０．８９０ｇ／ｃｍ３以下、より好ましくは０．８７０〜０．８８５ｇ／ｃｍ３の範囲である、超低密度ポリエチレン、直鎖状低密度ポリエチレンが好ましい。
【００３５】
また層Ｂの主成分であるエチレン−酢酸ビニル共重合体以外の熱可塑性樹脂の融点（Ｔｍｂとする）は、層Ａの主成分であるエチレン−酢酸ビニル共重合体の融点（Ｔｍａとする）よりも高いことが好ましい。つまり、Ｔｍａ＜Ｔｍｂ、を満たすことが好ましい。より好ましくは、Ｔｍａ＋１０≦Ｔｍｂ、を満たす態様であり、さらに好ましくは、Ｔｍａ＋１０≦Ｔｍｂ≦Ｔｍａ＋８０、を満たす態様である。層Ｂの主成分であるエチレン−酢酸ビニル共重合体以外の熱可塑性樹脂の融点が、層Ａの主成分であるエチレン−酢酸ビニル共重合体の融点以下であると（つまり、Ｔｍａ≧Ｔｍｂ、であると）、太陽電池モジュール作成工程において太陽電池素子に接する層Ｂが溶融し、層Ｂの厚みが不均一となり、層Ａが太陽電池素子と直接接してしまうため、層Ｂに含まれる受酸剤の効果が低減してしまうことがある。
【００３６】
前述の通り層Ｂは、エチレン−酢酸ビニル共重合体以外の熱可塑性樹脂を主成分として、さらに受酸剤を含有する層である。ここで用いられる受酸剤とは、一般に酸を吸収するか、または中和する機能を有する化合物であれば特に限定されず、どんなものでも使用することが出来る。
【００３７】
層Ｂが含有する受酸剤としては、周期表第（ＩＩ）族金属の酸化物、周期表第（ＩＩ）族金属の水酸化物、周期表第（ＩＩ）族金属の炭酸塩、周期表第（ＩＩ）族金属のカルボン酸塩、周期表第（ＩＩ）族金属のホウ酸塩、周期表第（ＩＩ）族金属のケイ酸塩、周期表第（ＩＩ）族金属の亜リン酸塩、周期表第（ＩＶ）族金属の酸化物、周期表第（ＩＶ）族金属の塩基性炭酸塩、周期表第（ＩＶ）族金属の塩基性カルボン酸塩、周期表第（ＩＶ）族金属の塩基性亜リン酸塩、周期表第（ＩＶ）族金属の塩基性亜硫酸塩等、一般式（１）で示されるＬｉ−Ａｌ系包接化合物、一般式（２）で示されるＬｉ−Ａｌ系包接化合物が挙げられる。
【００３８】
一般式（１）：
ＭｇｘＺｎｙＡｌｚ(ＯＨ)２(ｘ+ｙ)+３ｚ-２ＣＯ３・ｗＨ２Ｏ        (１)
（ｘとｙは０〜１０の整数、ただしｘ+ｙ=１〜１０、ｚは１〜５の整数、ｗは０〜１０の整数を表す。）で示される合成ハイドロタルサイト類
一般式（２）：
〔Ａｌ２Ｌｉ（ＯＨ）６〕ｎＸ・ｍＨ２Ｏ        （２）
（式中Ｘは、無機又は有機のアニオンであり、ｎはアニオンＸの価数であり、ｍは３以下の整数である。）
このような受酸剤の具体的な例としては、酸化マグネシウム、水酸化マグネシウム、水酸化バリウム、炭酸マグネシウム、炭酸バリウム、生石灰、消石灰、炭酸カルシウム、ケイ酸カルシウム、ステアリン酸カルシウム、ステアリン酸亜鉛、フタル酸カルシウム、亜リン酸カルシウム、酸化錫、塩基性亜リン酸錫などをあげることができる。
【００３９】
さらに、一般式（１）で示されるＬｉ−Ａｌ系包接化合物については、例えば、Ｍｇ３ＺｎＡｌ２ (ＯＨ)１２ＣＯ３・ｗＨ２Ｏ等を挙げることができる。
【００４０】
一般式（２）で示されるＬｉ−Ａｌ系包接化合物については、〔Ａｌ２Ｌｉ（ＯＨ）６〕２ＣＯ３・Ｈ２Ｏ等が挙げられる。
【００４１】
また、Ｌｉ−Ａｌ系包接化合物のアニオン種としては、炭酸、硫酸、過塩素酸、リン酸のオキシ酸、酢酸、プロピオン酸、アジピン酸、安息香酸、フタル酸、テレフタル酸、マレイン酸、フマル酸、コハク酸、ｐ−オキシ安息香酸、サリチル酸、ピクリン酸等が挙げられる。また、これらの受酸剤は単独又は２種以上を混合して用いることができる。
【００４２】
このような受酸剤の中でも、層Ｂ中の受酸剤は、周期表第（ＩＩ）族金属の酸化物、水酸化物、炭酸塩、カルボン酸塩、ホウ酸塩、ケイ酸塩、及び亜リン酸塩からなる群より選ばれる少なくとも１種を用いることが好ましい。
【００４３】
また受酸剤が粒子の場合には、該受酸剤の平均粒子径としては特に限定されないが、好ましい上限は平均粒子径５μｍ以下である。受酸剤の平均粒子径が５μｍよりも大きい場合には、封止材シートの透明性が低下することがあり、太陽電池素子への太陽光の入射が妨げられることになる場合がある。
【００４４】
層Ｂ中の受酸剤について、層Ｂの主成分である熱可塑性樹脂を１００質量部とした際に、層Ｂ中の受酸剤の含有量は０．５質量部以下であることが好ましく、より好ましくは０．０１質量部以上０．３質量部以下である。層Ｂ中の受酸剤の含有量が、層Ｂの主成分である熱可塑性樹脂を１００質量部とした際に、０．５質量部より多いと、封止材シートの透明性が低下することがあり、太陽電池素子への太陽光の入射が妨げられる場合がある。
【００４５】
また前記層Ｂの厚みは、０．０１ｍｍ以上１．０ｍｍ以下が好ましく、より好ましくは０．０５ｍｍ以上０．１ｍｍ以下である。層Ｂの厚みが０．０１ｍｍを下回ると、酸を吸収または中和する効果が不十分な場合があり、１．０ｍｍを上回ると、透明性が低下してしまい、太陽電池素子への太陽光の入射が妨げられる場合がある。
【００４６】
その他、層Ｂには、本発明の効果を阻害しない範囲内で、既知の添加剤として、架橋剤、架橋助剤、酸化防止剤、難燃剤、難燃助剤、可塑剤、滑剤、結晶核剤などを必要に応じて含有しても良い。
【００４７】
次に本発明の封止材シートの製膜方法について説明する。
【００４８】
本発明の封止材シートは、Ｔダイ押出機、カレンダー成形機、インフレーション成形機などを用いる公知の成形方法によって目的の多層に積層しても、または別々に各層のシートを成形し、これらを積層しても製造することが出来る。すなわち、封止材シートの積層方法は、公知のいわゆる多層成形によることも出来るし、各層を別々の成形機で成形後ラミネートする押出しラミネート方式でもよい。
【００４９】
また本発明の封止材シートには、太陽電池モジュール作成時のハンドリングやエアー抜けなどの観点から、片面もしくは両面にエンボス加工が施されるのが好ましい。なおエンボス加工は公知の方法が用いられる。例えばTダイなどから押出された直後に成形ロールでエンボス加工する方法や、Tダイなどから押出したシートを再加熱した後にエンボス加工する方法が挙げられる。
【００５０】
次に、本発明の封止材シートを用いた太陽電池モジュールについて説明する。なお、本発明の封止材シートは、太陽電池モジュール中で受光面側に配置される封止材シート（以下、単に受光面側封止材シートという）として用いることも、裏面側に配置される封止材シート（以下、単に裏面側封止材シートという）として用いることも可能である。
【００５１】
図２に示す太陽電池モジュール２０は、受光面側封止材シート１０１で固定された透明保護部材２１と裏面側封止材シート１０２で固定された裏面保護部材２３を備え、受光面側封止材シート１０１および、裏面側封止材シート１０２との間に太陽電池素子２２を、太陽電池素子２２の受光面側を透明部材２１側に向けて配置されている。
【００５２】
本発明の封止材シートを用いて得られる本発明の太陽電池モジュール２０は、次のように製造される。
【００５３】
太陽電池素子２２の両側に受光面側封止材シート１０１、裏面側封止材シート１０２を、受光面側封止材シート１０１の層Ｂ１２が太陽電池素子２２側、裏面側封止材シート１０２の層Ｂ１２が太陽電池素子２２側になるように配置し、受光面側封止材シート１０１、裏面側封止材シート１０２の外両側に透明保護部材２１と裏面保護部材２３を配置してなる積層体を作成する。
【００５４】
次に前記積層体を、真空ラミネータなどで、温度１３０〜１８０℃、脱気時間２〜１５分加熱し、引き続いてプレス圧力０．１〜１．５ｋｇ／ｃｍ２、プレス時間８〜４５分で加熱加圧圧着することで、本発明の封止材シートを用いて得られる本発明の太陽電池モジュールを製造することが出来る。加熱の温度や時間は、封止材シートの組成や厚みなどに応じて適宜変化させることが出来る。
【実施例】
【００５５】
以下実施例及び比較例により本発明を具体的に説明する。【００５６】
（実施例１）
２機の押出機がフィードブロックを介してひとつのＴダイに接続された２層共押出装置を用意し、層Ａ成形用として、これらの２機のうち１機の押出機に、エチレン−酢酸ビニル共重合体（酢酸ビニル含有率が２８質量％、融点７１℃）１００質量部、架橋剤として２，５−ジメチル−２，５−ジ（ｔ−ブチルパーオキシ）ヘキサンを０．５質量部、ガラス基板との接着性を向上させるためのシランカップリング剤としてγ−メタクロキシプロピルトリメトキシシラン０．２質量部、紫外線吸収剤として２，２’−ジヒドロキシ−４，４’−ジ（ヒドロキシメチル）ベンゾフェノンを０．１質量部、光安定剤としてビス（１，２，２，６，６−ペンタメチル−４−ピペリジル）セバケート０．３質量部からなる樹脂組成物を供給した。【００５７】
層Ｂ成形用として別の１機には超低密度ポリエチレン（融点１１５℃）１００質量部、受酸剤として水酸化マグネシウム０．３質量部からなる樹脂組成物を供給した。【００５８】
次に２機それぞれの押出し機にて１２０℃で樹脂組成物を溶融混練し、溶融状態の樹脂組成物をフィードブロックに供給して、フィードブロックの先端に配置されたＴダイより層Ａのシート厚み０．４ｍｍ、層Ｂの厚みが０．０５ｍｍとなるよう共押出して、封止材シート１０を製膜した。そしてTダイより共押出しされた直後の溶融状態の封止材シートを、エンボスロールと、このエンボスロールに対峙して配設されたゴムロールとの間に供給し、エンボスロールを溶融状態の封止材シートの層Ａ側に押圧させて、封止材シートの層Ａの表面に、深さ０．１ｍｍのエンボス加工を施した後、冷却ロールによって冷却しながら巻き取ることにより、厚みが０．４５ｍｍの２層の封止材シートを得た。【００５９】
（実施例２）
層Ｂの受酸剤（水酸化マグネシウム）の添加量を１．０質量部にした以外は実施例１と同様にして封止シートを作成した。【００６０】
（実施例３）
層Ｂの受酸剤の種類を水酸化マグネシウムから亜リン酸カルシウムに変更した以外は実施例１と同様にして封止材シートを作成した。【００６１】
（実施例４）
層Ｂの受酸剤（水酸化マグネシウム）の添加量を０．５質量部にした以外は実施例１と同様にして封止シートを作成した。【００６２】
（実施例５）
層Ｂの主成分である超低密度ポリエチレン（融点１１５℃）を直鎖状低密度ポリエチレン（融点６８℃）に変更した以外は実施例１と同様にして封止材シートを作成した。【００６３】
（比較例１）
層Ｂの受酸剤（水酸化マグネシウム）を添加しなかった以外は実施例１と同様にして封止材シートを作成した。【００６４】
（比較例２）
単層押出装置を用意し、エチレン−酢酸ビニル共重合体（酢酸ビニル含有率が２８質量％）１００質量部、架橋剤として２，５−ジメチル−２，５−ジ（ｔ−ブチルパーオキシ）ヘキサンを０．５質量部、ガラス基板との接着性を向上させるためのシランカップリング剤としてγ−メタクロキシプロピルトリメトキシシラン０．２質量部、紫外線吸収剤として２，２’−ジヒドロキシ−４，４’−ジ（ヒドロキシメチル）ベンゾフェノンを０．１質量部、光安定剤としてビス（１，２，２，６，６−ペンタメチル−４−ピペリジル）セバケート０．３質量部、受酸剤として水酸化マグネシウムを０．３質量部からなる樹脂組成物を供給した。【００６５】
次に１２０℃で樹脂組成物を溶融混練し、溶融状態の樹脂組成物をTダイに供給して、シート厚みが０．４５ｍｍ、押出して太陽電池封止材シートを製膜した。そしてTダイより共押出しされた直後の溶融状態の封止材シートをエンボスロールと、このエンボスロールに対峙して配設されたゴムロールとの間に供給し、エンボスロールを溶融状態の封止材シートの層Ａに押圧させて、封止材シートの層Ａの表面に深さ０．１ｍｍのエンボス加工を施した後、冷却ロールによって冷却しながら巻き取ることにより、厚みが０．４５ｍｍの単層の封止材シートを得た。【００６６】
（比較例３）
層Ａ中の受酸剤（水酸化マグネシウム）を添加しなかった以外は比較例２と同様にして封止材シートを作成した。【００６７】
<封止材シートの全光線透過率>
濁度計(ＮＤＨ２０００、日本電色工業製)を用い、ＪＩＳＫ７３６１：１９９７に基づき封止材シートの厚み方向の全光線透過率の測定を行った。得られた結果を表１に示す。【００６８】
<太陽電池モジュールの耐湿熱評価>
上記実施例及び比較例で作成した封止材シートを用いて、受光面側保護部材としてガラス板（厚み３．２ｍｍ）、封止材シート、太陽電池素子、封止材シート、裏面保護部材としてポリエステルフィルム（０．０５ｍｍ）となるように積層させ、真空ラミネーターを用いて１３５℃において２０分加熱処理することによって、積層一体化された太陽電池モジュールを作成した。高加速寿命試験装置を用いて、１１５℃１００％の環境下２４０時間静置の条件により、耐湿熱試験を行った。太陽電池モジュールの最大出力はＪＩＳ Ｃ８９１２：１９９８に従って、ソーラーシミュレーターを用いて測定を実施した。評価は、試験前の太陽電池モジュールの最大出力の値から、試験後の太陽電池モジュールの最大出力の値を引き、その値を試験前の最大出力の値で除した値を最大出力変化率とした。【００６９】
＜層厚み測定方法＞
幅方向１ｍ、長手方向１ｍ長のサンプルから幅方向３ヶ所（両端部、中央部）、長手方向３ヶ所（両端部、中央部）の組み合わせ計９点を厚み測定サンプルとして用いた。フィルムの断面を超薄切片に切り出し、（株）キーエンス製レーザーマイクロスコープＶＫＸ−１００を用いて観察し、その断面写真から各層の厚みを測定した。【００７０】
＜融点の測定方法＞
封止材の原料である樹脂の融点の測定方法は、プラスチックの転移温度測定方法（ＪＩＳＫ７１２１：１９８７）に準拠し、示差走査熱量分析（ＤＳＣ）により行った。得られた結果を表１に示す。【００７１】
【表１】
2014050750.tif 000003
【００７２】
表１に示した結果から明らかなように、本発明の封止材シートを用いた場合（実施例）は、全光線透過率が高く、太陽電池モジュールの耐湿熱試験後の最大出力変化率も少なく、高い発電性能が維持されていた。
【産業上の利用可能性】
【００７３】
本発明によれば、高い透明性を損なうことなく、高温高湿下で長期間使用した場合にあっても太陽電池素子の劣化が無く、高い発電性能を維持することを可能とする封止材シート、並びにそれを用いて得られる太陽電池モジュールを提供することができる。
【符号の説明】
【００７４】
１０    封止材シート
１１    層Ａ
１２    層Ｂ
１０１  受光面側封止材シート
１０２  裏面側封止材シート
２０    太陽電池モジュール
２１    透明保護部材
２２    太陽電池素子
２３    裏面保護部材
【図１】
2014050750.tif 000004
【図２】
2014050750.tif 000005
【国際調査報告】
2014050750.tif 000006
2014050750.tif 000007
2014050750.tif 000008
2014050750.tif 000009